(57)【要約】  本発明は、３３ｇ／ｍ２以下の単位面積当たりの重量と、（ＤＩＮ５３３７７に則った寸法変化として機械方向および幅方向の両方で決定される）９０℃で１０％以下の収縮率と、少なくとも６つの層の層構造を有する金属層無含有多層フィルムであって、前記層構造は、少なくとも１つの熱可塑性オレフィンホモポリマーまたはコポリマーから構成される、外側層の１つとしての層（ａ）と、粘着剥離による分離が不可能なすなわち非可剥性の接着剤層（ｂ）と、少なくとも１つのホモポリアミドおよび／またはコポリアミドから構成される層（ｃ）と、前記層（ｃ）に隣接し、少なくともポリマー成分の組成の点で前記層（ｃ）および（ｅ）から異なる少なくとも１つの内側ガスバリア層（ｄ）と、前記ガスバリア層（ｄ）に隣接し、少なくとも１つのホモポリアミドおよび／またはコポリアミドから構成される層（ｅ）と、少なくとも１つのホモポリアミドおよび／またはコポリアミドから構成される、外側層の１つとしての層（ｉ）とを備える、金属層無含有多層フィルムに関する。本発明は、浮力体／揚力体の製造のためのこのような多層フィルムの使用と、このような多層フィルムから構成される浮力体／揚力体にも関する。【特許請求の範囲】
【請求項１】
３３ｇ／ｍ２以下の単位面積当たりの重量と、少なくとも６つの層好ましくは少なくとも９つの層の層構造を有する金属層無含有多層フィルムであって、前記層構造は、
（ａ）少なくとも１つの熱可塑性オレフィンホモポリマーまたはコポリマーから構成される、外側層の１つとしての層（ａ）と、
（ｂ）任意選択的に複数の副層を有することも可能である非可剥性接着促進剤層（ｂ）と、
（ｃ）少なくとも１つのホモポリアミドおよび／またはコポリアミドから構成され、任意選択的に複数の副層を有することも可能である層（ｃ）と、
（ｄ）前記層（ｃ）に隣接し、任意選択的に複数の副層を有することも可能であり、少なくともポリマー成分の組成の点で前記層（ｃ）および（ｅ）から異なる少なくとも１つの内側ガスバリア層（ｄ）と、
（ｅ）前記ガスバリア層（ｄ）に隣接し、任意選択的に複数の副層を有することも可能であり、少なくとも１つのホモポリアミドおよび／またはコポリアミドから構成される層（ｅ）と、
（ｉ）少なくとも１つのホモポリアミドおよび／またはコポリアミドから構成される、外側層の１つとしての層（ｉ）と
を備える、金属層無含有多層フィルムにおいて、
ＤＩＮ５３３７７に則った寸法変化として決定される前記多層フィルムの収縮率が、機械方向および幅方向の両方で、９０℃で１０％以下であることを特徴とする、金属層無含有多層フィルム。
【請求項２】
３３ｇ／ｍ２以下の単位面積当たりの重量と、少なくとも６つの層好ましくは少なくとも９つの層の層構造を有する金属層無含有多層フィルムであって、前記層構造は、
（ａ）少なくとも１つの熱可塑性オレフィンホモポリマーまたはコポリマーから構成される、外側層の１つとしての層（ａ）と、
（ｂ）任意選択的に複数の副層を有することも可能である非可剥性接着促進剤層（ｂ）と、
（ｃ）少なくとも１つのホモポリアミドおよび／またはコポリアミドから構成される層（ｃ）と、
（ｄ）前記層（ｃ）に隣接し、任意選択的に複数の副層を有ることも可能であり、少なくともポリマー成分の組成の点で前記層（ｃ）および（ｅ）から異なる少なくとも１つの内側ガスバリア層（ｄ）と、
（ｅ）前記ガスバリア層（ｄ）に隣接し、少なくとも１つのホモポリアミドおよび／またはコポリアミドから構成される層（ｅ）と、
（ｆ）任意選択的に複数の副層を有することも可能である接着促進剤層（ｆ）と、
（ｇ）少なくとも１つの熱可塑性オレフィンホモポリマーまたはコポリマーから構成される少なくとも１つの内側層（ｇ）と、
（ｈ）任意選択的に複数の副層を有することも可能である非可剥性接着促進剤層（ｈ）と、
（ｉ）少なくとも１つのホモポリアミドおよび／またはコポリアミドから構成される、外側層の１つとしての層（ｉ）と
を備える、金属層無含有多層フィルムにおいて、
ＤＩＮ５３３７７に則った寸法変化として決定される前記多層フィルムの収縮率が、機械方向および幅方向の両方で、９０℃で１０％以下であることを特徴とする、請求項１に記載の金属層無含有多層フィルム。
【請求項３】
前記多層フィルムの単位面積当たりの重量が、３１ｇ／ｍ２以下であることを特徴とする、請求項１または２に記載の多層フィルム。
【請求項４】
前記多層フィルムの全厚が最大３０μｍであることを特徴とする、請求項１〜３のいずれか１つに記載の金属層無含有多層フィルム。
【請求項５】
前記多層フィルムの平均密度が最大１．１ｇ／ｃｍ３であることを特徴とする、請求項１〜４のいずれか１つに記載の多層フィルム。
【請求項６】
ＤＩＮ５３３７７に則った寸法変化として決定される前記多層フィルムの収縮率が、機械方向および幅方向の両方で、９０℃で７％以下、好ましくは５％以下であることを特徴とする、請求項１〜５のいずれか１つに記載の多層フィルム。
【請求項７】
前記ガスバリア層（ｄ）が少なくとも１つのエチレンビニルアルコールコポリマー、少なくとも１つのポリビニルアルコール、少なくとも１つのポリ塩化ビニリデン、少なくとも１つのホモポリアミドまたはコポリアミド、またはこれらのポリマーの少なくとも２つの混合物から構成され、特に好ましくは少なくとも１つのエチレンビニルアルコールコポリマーから構成されることを特徴とする、請求項１〜６のいずれか１つに記載の多層フィルム。
【請求項８】
前記多層フィルムの穿刺抵抗が、ＤＩＮ５３３７３に則って決定された値として少なくとも１００Ｎ、好ましくは１２０Ｎであることを特徴とする、請求項１〜７のいずれか１つに記載の多層フィルム。
【請求項９】
前記多層フィルムのヘリウム透過率が、２３℃および０％の湿度でＤＩＮ５３３８０−２に則って決定された値として最大３０００ｃｍ３／（ｍ２・２４ｈ・ｂａｒ）好ましくは最大１５００ｃｍ３／（ｍ２・２４ｈ・ｂａｒ）特に好ましくは最大１０００ｃｍ３／（ｍ２・２４ｈ・ｂａｒ）であることを特徴とする、請求項１〜８のいずれか１つに記載の多層フィルム。
【請求項１０】
前記多層フィルムの酸素透過率が、２３℃および０％の湿度でＤＩＮ５３３８０−２に則って決定された値として最大８ｃｍ３／（ｍ２・２４ｈ・ｂａｒ）好ましくは最大５ｃｍ３／（ｍ２・２４ｈ・ｂａｒ）特に好ましくは最大２ｃｍ３／（ｍ２・２４ｈ・ｂａｒ）であることを特徴とする、請求項１〜９のいずれか１つに記載の多層フィルム。
【請求項１１】
前記層（ａ）が、少なくとも１つのホモポリマーまたはコポリマー好ましくは少なくとも１つの低密度エチレンホモポリマー（ＬＤＰＥ）および／または少なくとも１つの直鎖状低密度ポリエチレン（ＬＬＤＰＥ）から構成されることを特徴とする、請求項１〜１０のいずれか１つに記載の多層フィルム。
【請求項１２】
前記層（ｇ）が、少なくとも１つのエチレンホモポリマーまたはコポリマーおよび／または少なくとも１つのプロピレンホモポリマーまたはコポリマーから構成され、好ましくは少なくとも１つのプロピレンコポリマーから構成されることを特徴とする、請求項２〜１１のいずれか１つに記載の多層フィルム。
【請求項１３】
前記層（ａ）〜（ｉ）が、この順序で配置されていることを特徴とする請求項２〜１２のいずれか１つに記載の多層フィルム。
【請求項１４】
前記多層フィルムが、少なくとも１つの内側層（ｊ）をさらに備え、任意選択的に少なくとも１つのさらなる内側層（ｋ）をさらに備えることも可能であり、好ましくは前記内側層（ｊ）および前記内側層（ｋ）はそれぞれ、少なくとも１つの熱可塑性オレフィンホモポリマーまたはコポリマーから構成されるか、または複数の副層を有する接着促進剤層（ｂ）および／または複数の副層を有する接着促進剤層（ｆ）の積層体として形成され、前記内側層（ｊ）および前記内側層（ｋ）は構成が同一のことも異なることもあることを特徴とする、請求項２〜１３のいずれか１つに記載の多層フィルム。
【請求項１５】
前記多層フィルムが少なくとも１０層の層構造体を有することを特徴とする、請求項１〜１４のいずれか１つに記載の多層フィルム。
【請求項１６】
前記多層フィルムがシール可能であることを特徴とする、請求項１〜１５のいずれか１つに記載の多層フィルム。
【請求項１７】
前記多層フィルムが印刷および／または着色されたことを特徴とする、請求項１〜１６のいずれか１つに記載の多層フィルム。
【請求項１８】
前記多層フィルムが少なくともある程度透明であり、任意選択的に着色されていることも可能であることを特徴とする、請求項１〜１７のいずれか１つに記載の多層フィルム。
【請求項１９】
前記多層フィルムが、インフレーションフィルム共押出プロセス好ましくはトリプルバブルプロセスにより製造できることを特徴とする、請求項１〜１８のいずれか１つに記載の多層フィルム。
【請求項２０】
浮力体の製造のための、請求項１〜１９のいずれか１つに記載の多層フィルムの使用。
【請求項２１】
前記浮力体が、航空機好ましくは飛行船、熱気球、自由気球、係留気球、測風気球、または観測用気球の少なくとも構成部分であることを特徴とする、請求項２０に記載の使用。
【請求項２２】
前記浮力体が気球であることを特徴とする、請求項２０に記載の使用。
【請求項２３】
前記浮力体が、好ましくはブイ、救命胴衣、浮桟橋、桟橋、船好ましくはポンツーン、または海用ホーバークラフトの構成部分であることを特徴とする、請求項２０に記載の使用。
【請求項２４】
請求項１〜１９のいずれか１つに記載の多層フィルムから少なくともある程度成る浮力体。
【請求項２５】
請求項１〜１９のいずれか１つに記載の多層フィルムから構成される気球。
【請求項２６】
前記気球が、好ましくは請求項１〜１９のいずれか１つに記載の多層フィルムの少なくとも２つのセグメントであって同一に設計されシールシームにより接合されたセグメントから構成され、前記多層フィルムはガス供給管を有し、任意選択的にガス入口および出口弁も有することもあることを特徴とする、請求項２１に記載の気球。
【請求項２７】
膨張した前記気球は任意の所望の形状を有し、好ましくは楕円形状、球形状、管形状、または心臓形状を有することを特徴とする、請求項２１または２２に記載の気球。
【発明の詳細な説明】
【技術分野】
【０００１】
本発明は、３３ｇ／ｍ２以下の単位面積当たりの重量と、（ＤＩＮ５３３７７に則った寸法変化として機械方向および幅方向の両方で決定される）９０℃で１０％以下の収縮率と、少なくとも６つの層の層構造を有する金属層を含まない多層フィルムであって、前記層構造は、少なくとも１つの熱可塑性オレフィンホモポリマーまたはコポリマーから構成される、外側層の１つとしての層（ａ）と、粘着剥離による分離が不可能なすなわち非可剥性の接着剤層（ｂ）と、少なくとも１つのホモポリアミドおよび／またはコポリアミドから構成される層（ｃ）と、前記層（ｃ）に隣接し、少なくともポリマー成分の組成の点で前記層（ｃ）および（ｅ）から異なる少なくとも１つの内側ガスバリア層（ｄ）と、  前記ガスバリア層（ｄ）に隣接し、少なくとも１つのホモポリアミドおよび／またはコポリアミドから構成される層（ｅ）と、少なくとも１つのホモポリアミドおよび／またはコポリアミドから構成される、外側層の１つとしての層（ｉ）とを備える、金属層を含まない多層フィルムに関し、さらに、浮力体の製造のためのこのような多層フィルムの使用と、このような多層フィルムから構成される浮力体にも関する。
【背景技術】
【０００２】
例えば米国公開前登録特許第６，４３５，９３５号、国際公開第２０１０／０７５０３４号、ドイツ特許出願公開第１０２００７０１３７１０号および米国特許出願公開第２００９／００２２９１９号などの従来技術文献は、例えば気球などの浮力体の製造に適する多層フィルムをすでに開示している。しかしながら、前記多層フィルムの大部分は、水蒸気、空気、および特にヘリウムに対する十分なガス透過バリアを確実に提供する金属層を有する。
【発明の概要】
【０００３】
しかしながら、金属層含有多層フィルムから構成される浮力体は、問題となることがある。これらの浮力体は、例えば落雷あるいは浮力体と地上電線の間の接触の発生などの場合、浮力体の導電性に起因して危険源となることがあるからである。
【０００４】
さらに、従来から知られている多層フィルムの多くは、重量が比較的大きく、このタイプの多層フィルムから製造されたいかなる浮力体の浮力も減じる。これは、浮力体を囲む媒体が空気であるときに特に当てはまる事実である。
【０００５】
従来の技術から知られているこれらの多層フィルムの別の欠点は、それらが、例えば不適当な穿刺抵抗または延伸性などの不適当な機械的特性をしばしば有することである。
【０００６】
したがって、周知の浮力体よりリスクが小さい浮力体の製造に適する多層フィルムへの要求が存在する。
【０００７】
したがって本発明の目的は、高いレベルのガスバリア活性を有するにもかかわらず浮力体の製造に適する多層フィルムであって、飛行または浮遊するこれらの浮力体が前述のように危険源となることはない多層フィルムを提供することにある。
【０００８】
前記目的は、３３ｇ／ｍ２以下の単位面積当たりの重量と、少なくとも６つの層好ましくは少なくとも９つの層の層構造を有する金属層無含有多層フィルムであって、前記層構造は、
（ａ）少なくとも１つの熱可塑性オレフィンホモポリマーまたはコポリマーから構成される、外側層の１つとしての層（ａ）と、
（ｂ）任意選択的に複数の副層を有することも可能である非可剥性接着促進剤層（ｂ）と、
（ｃ）少なくとも１つのホモポリアミドおよび／またはコポリアミドから構成され、任意選択的に複数の副層を有することも可能である層（ｃ）と、
（ｄ）前記層（ｃ）に隣接し、任意選択的に複数の副層を有することも可能であり、少なくともポリマー成分の組成の点で前記層（ｃ）および（ｅ）から異なる少なくとも１つの内側ガスバリア層（ｄ）と、
（ｅ）前記ガスバリア層（ｄ）に隣接し、任意選択的に複数の副層を有することも可能であり、少なくとも１つのホモポリアミドおよび／またはコポリアミドから構成される層（ｅ）と、
（ｉ）少なくとも１つのホモポリアミドおよび／またはコポリアミドから構成される、外側層の１つとしての層（ｉ）と
を備える、金属層無含有多層フィルムにおいて、
ＤＩＮ５３３７７に則った寸法変化として決定される前記多層フィルムの収縮率が、機械方向および幅方向の両方で、９０℃で１０％以下である金属層無含有多層フィルムを提供することにより解決される。
【０００９】
「金属層含有」あるいは「金属層なし」という表現は本発明では、多層フィルムが金属層を備えない、すなわち金属箔または例えばアルミニウムまたはアルミニウム酸化物などの金属または金属化合物から構成される蒸着層を備えないことを意味する。しかしながら、本発明の多層フィルムの層は、例えば染料などの金属化合物などの金属含有添加物を少量含むこともあり、前記金属含有添加物は好ましくは、それぞれの層内に拡散状態で存在し、いかなる凝集層も形成しない。
【００１０】
本発明の金属層無含有多層フィルムの接着促進剤層はいずれも、可剥性でない、すなわちそれぞれの接着促進剤層による粘着剥離による分離は可能でない。
【００１１】
本発明で「機械方向」という表現は、多層フィルムが製造される製造方向であって、任意選択的に巻き上げられることも可能である製造方向を意味する。
【００１２】
好ましい実施例では、３３ｇ／ｍ２以下の単位面積当たりの重量を有する本発明の金属層無含有多層フィルムは、少なくとも９つの層の層構造を有し、前記層構造は、
（ａ）少なくとも１つの熱可塑性オレフィンホモポリマーまたはコポリマーから構成される、外側層の１つとしての層（ａ）と、
（ｂ）本発明の定義に則って非可剥性であり、任意選択的に複数の副層を有することも可能である接着促進剤層（ｂ）と、
（ｃ）少なくとも１つのホモポリアミドおよび／またはコポリアミドから構成される層（ｃ）と、
（ｄ）前記層（ｃ）に隣接し、任意選択的に複数の副層を有ることも可能であり、少なくともポリマー成分の組成の点で前記層（ｃ）および（ｅ）から異なる少なくとも１つの内側ガスバリア層（ｄ）と、
（ｅ）前記ガスバリア層（ｄ）に隣接し、少なくとも１つのホモポリアミドおよび／またはコポリアミドから構成される層（ｅ）と、
（ｆ）本発明の定義に則って非可剥性であり、任意選択的に複数の副層を有することも可能である接着促進剤層（ｆ）と、
（ｇ）少なくとも１つの熱可塑性オレフィンホモポリマーまたはコポリマーから構成される少なくとも１つの内側層（ｇ）と、
（ｈ）本発明の定義に則って非可剥性であり、任意選択的に複数の副層を有する接着促進剤層（ｈ）と、
（ｉ）少なくとも１つのホモポリアミドおよび／またはコポリアミドから構成される、外側層の１つとしての層（ｉ）と
を備え、
ＤＩＮ５３３７７に則った寸法変化として決定される前記多層フィルムの収縮率が、機械方向およびクロス機械方向の両方で９０℃で１０％以下であることを特徴とする。
【００１３】
ＤＩＮ５３３７７に則った寸法変化として決定される前記多層フィルムの収縮率が、機械方向および幅方向の両方で９０℃で７％以下好ましくは５％以下である。
【００１４】
本発明の多層フィルムの別の特徴は、単位面積当たりの重量が３３ｇ／ｍ２以下好ましくは３１ｇ／ｍ２以下、特に好ましくは２８ｇ／ｍ２以下であることである。
【００１５】
本発明の多層フィルムの穿刺抵抗は、ＤＩＮ５３３７３に則って決定された値として特に好ましくは少なくとも１００Ｎ、非常に特に好ましくは１２０Ｎである。
【００１６】
機械方向および幅方向の両方での本発明の多層フィルムの伸び率は、好ましくは少なくとも６０％、特に好ましくは少なくとも８０％、非常に特に好ましくは少なくとも１００％である。機械方向での伸び率は、幅方向より大きいこともあるが、しかし機械方向での伸び率と幅方向での伸び率は、ほぼ同一であることが好ましい。
【００１７】
本発明の多層フィルムの平均密度は、最大１．１ｇ／ｃｍ３、特に好ましくは最大１．０５ｇ／ｃｍ３である。
【００１８】
本発明の多層フィルムの層（ａ）と、任意選択的に存在することも可能である層（ｇ）は、少なくとも１つの熱可塑性オレフィンホモポリマーまたはコポリマーから構成され、層（ａ）と層（ｇ）は構成が同一であっても異なっていてもよい。
【００１９】
本発明の多層フィルムの層（ａ）と、任意選択的に存在することも可能である層（ｇ）は、２〜１０個の炭素原子および／またはシクロオレフィンコポリマー（ＣＯＣ）を有するα，β−不飽和オレフィンの熱可塑性オレフィンホモポリマーまたはコポリマーを使用して製造され、層（ａ）と層（ｇ）は、同一の製造処理により製造されることも異なる製造処理により製造されることもある。
【００２０】
適切なオレフィンホモポリマーは好ましくは、エチレンホモポリマー（ポリエチレン、ＰＥ）好ましくはＬＤＰＥおよびＨＤＰＥ、プロピレンホモポリマー（ポリプロピレン、ＰＰ）、ブチレンホモポリマー（ポリブチレン、ＰＢ）、イソブチレンホモポリマー（ポリイソブチレン、ＰＩＢ）およびこれらのポリマーの少なくとも２つの混合物から成る群から選択される。「ＬＤＰＥ」は、低密度ポリエチレンを意味し、その密度は０．８６〜０．９３ｇ／ｃｍ３であり、分岐度の高い分子であることを特徴とする。高密度ポリエチレンは、わずかな分岐度の分子鎖しか有せず、密度は０．９４〜０．９７ｇ／ｃｍ３であることもある。
【００２１】
適切なオレフィンコポリマーは好ましくは、エチレンおよび／またはプロピレンと、少なくとも４つ、好ましくは４〜１０個、特に好ましくは４〜８個の炭素原子を有する少なくとも１つのα−オレフィンのコポリマーであり、非常に特に好ましくは、エチレンおよび／またはブテン、ヘキセンおよびオクテンから成る群から選択され少なくとも１つのα−オレフィンのコポリマーである。オレフィンコポリマーのα−オレフィン含有量は、それぞれオレフィンコポリマーの全重量に基づいて、好ましくは最大２５重量％特に好ましくは最大１５重量％である。
【００２２】
エチレンと、少なくとも４個の炭素原子を有する少なくとも１つのα−オレフィンの特に適切なコポリマーは、ＬＬＤＰＥおよび／またはｍＰＥである。「ＬＬＤＰＥ」は、ペンダント鎖を有する直線状主鎖の存在を特徴とする直線状低密度エチレンコポリマーであり、その密度は好ましくは０．８６〜０．９４ｇ／ｃｍ３である。「ｍＰＥ」は、メタロセン触媒により重合されたエチレンコポリマーを意味し、その密度は好ましくは０．８８〜０．９３ｇ／ｃｍ３である。
【００２３】
プロピレンの特に適切なコポリマーは、プロピレンと、２または４〜６個の炭素原子を有する少なくとも１つのα−オレフィンのコポリマーであり、特に好ましくはプロピレン−エチレンコポリマー、プロピレン−ブチレンコポリマー、プロピレン−イソブチレンコポリマーおよびこれらのコポリマーの少なくとも２つの混合物から成る群から選択される。
【００２４】
層（ａ）と、任意選択的に存在することも可能である層（ｇ）の製造のための好ましいオレフィンホモポリマーまたはコポリマーは、エチレンホモポリマーおよびコポリマーおよび／またはプロピレンホモポリマーおよびコポリマーであり、層（ａ）と層（ｇ）は構成が同一であっても異なっていてもよい。
【００２５】
層（ａ）の製造には特に好ましくは、エチレンホモポリマーおよび／またはコポリマー、非常に特に好ましくはＬＤＰＥおよび／またはＬＬＤＰＥ、特に少なくとも１つの低密度エチレンホモポリマー（ＬＤＰＥ）と少なくとも１つの直線状低密度ポリエチレン（ＬＬＤＰＥ）の混合物が適用される。
【００２６】
任意選択的に存在することも可能である層（ｇ）の製造には特に好ましくは、ポリプロピレンホモポリマーおよび／またはコポリマー、特にプロピレンコポリマーが適用される。
【００２７】
本発明の多層フィルムの層（ａ）と、任意選択的に存在することも可能である層（ｇ）の製造には、好ましくは２〜１０個の炭素原子を有するα，β−不飽和オレフィンの熱可塑性オレフィンホモポリマーまたはコポリマーと混合されたシクロオレフィンコポリマー（ＣＯＣ）が適用され、層（ａ）と層（ｇ）は、同一の製造処理により製造されることも異なる製造処理により製造されることもある。「シクロオレフィンコポリマー」略して「ＣＯＣ」という表現は発明では、エチレンなどの（Ｃ２−Ｃ４）−オレフィンを有する環状（Ｃ６−Ｃ１２）−オレフィンモノマー好ましくはノルボルネンまたはテトラシクロドデセンの共重合を介して製造されるアモルファスコポリマーを意味する。
【００２８】
特定の実施例ではシクロオレフィンコポリマーは、（Ｃ６−Ｃ１２）−シクロオレフィン−（Ｃ２−Ｃ４）−オレフィンコポリマー、好ましくはノルボルネン／エチレンコポリマーまたはテトラシクロドドデセン／エチレンコポリマー、特に好ましくはノルボルネン／エチレンコポリマーである。
【００２９】
シクロオレフィンコポリマー中の少なくとも１つのシクロオレフィンから誘導された構造単位の含有量は、シクロオレフィンコポリマーの全重量に基づいて、好ましくは少なくとも５０重量％、特に好ましくは少なくとも７０重量％である。
【００３０】
特に好ましくは、シクロオレフィンコポリマー（ＣＯＣ）と、２〜１０個の炭素原子を有するα，β−不飽和オレフィンの熱可塑性オレフィンホモポリマーまたはコポリマーの混合物であり、シクロオレフィンコポリマー成分の含有量は、最大５０重量％、好ましくは最大４０重量％、特に好ましくは２０〜３５重量％である。
【００３１】
層（ａ）は好ましくはしシール可能、特に好ましくはヒートシール可能である。
【００３２】
本発明の多層フィルムは、任意選択的に複数の副層、好ましくは２つの副層を有することも可能である、少なくとも１つの接着促進剤層（ｂ）を有し、これは、非可剥性であり、特には、凝集皮膜を介して分離できない。
【００３３】
好ましくは、本発明の多層フィルムは、任意選択的に互いに同一であることも異なることも可能である少なくとも３つの接着促進剤層（ｂ）、（ｆ）および（ｈ）を有し、接着促進剤層（ｂ）、（ｆ）および（ｈ）はそれぞれ複数の副層好ましくは２つの副層を有し、本発明の定義では非可剥性である。
【００３４】
使用可能な接着促進剤は、従来の接着促進剤である。好ましくは、接着促進剤層（ｂ）と、任意選択的に存在することも可能である接着促進剤層（ｆ）および（ｈ）は、同一であっても異なっていてもよく、少なくとも１つの変性熱可塑性ポリマーから構成され、好ましくは少なくとも１つの変性ポリオレフィンホモポリマーまたはコポリマーから構成され、特に好ましくは、少なくとも１つの有機酸または少なくとも１つの有機無水物好ましくは無水マレイン酸により変性された少なくとも１つの変性プロピレンホモポリマーまたはコポリマーから構成される。
【００３５】
接着促進剤層（ｂ）、（ｆ）および（ｈ）は、これらが存在する場合、同一であっても異なっていてもよい。
【００３６】
本発明の多層フィルムの好ましい実施例では、接着促進剤層（ｂ）と接着促進剤層（ｆ）および（ｈ）が存在する場合、これらの層は同一の層構造を有し、好ましくは層厚が同一であるおよび／またはポリマー成分の組成が同一である。
【００３７】
本発明の多層フィルムの別の好ましい実施例では、接着促進剤層（ｂ）と、任意選択的に存在することも可能である接着促進剤層（ｆ）および（ｈ）が、複数の副層好ましくは２つの副層を有する。複数の副層を有する接着促進剤層の２つ以上の副層は、同一であっても異なっていてもよく、前述の変性熱可塑性ポリマーから構成され、本発明の定義では非可剥性であることもある。
【００３８】
本発明の多層フィルムは、任意選択的に複数の副層を有することも可能である少なくとも１つの層（ｃ）、任意選択的に複数の副層を有することも可能である層（ｅ）、層（ｉ）を備え、層（ｃ）、（ｅ）および（ｉ）は同一であっても異なっていてもよく、少なくとも１つのホモポリアミドおよび／またはコポリアミドから成り、層（ｉ）は外側層である。
【００３９】
層（ｃ）、（ｅ）および（ｉ）の製造に適した材料は、熱可塑性脂肪族化合物、半芳香族または芳香族ホモポリアミドまたはコポリアミドから成る群から選択されたホモポリアミドおよび／またはコポリアミドである。
【００４０】
前記ホモポリアミドまたはコポリアミドは、２〜１０個の炭素原子を有する脂肪族ジアミン特にヘキサメチレンジアミンから製造されるおよび／または６〜１０個の炭素原子を有する芳香族ジアミン特にｐ−フェニレンジアミンから製造される、および６〜１４個の炭素原子を有する脂肪族または芳香族ジカルボン酸例えばアジピン酸、テレフタル酸およびイソフタル酸から製造されることもある。４〜１０個の炭素原子を有する１つ以上のラクタム例えばε−カプロラクタムからホモポリアミドまたはコポリアミドを製造することも可能である。コポリアミドは、脂肪族および／または芳香族ジアミン、ジカルボン酸および前述のラクタムから製造される、例えばヘキサメチレンジアミン、アジピン酸およびε−カプロラクタムから製造されることもある（ＰＡ６／６６）。特に好ましいポリアミドは、ＰＡ６、ＰＡ１２、ＰＡ６６、ＰＡ６１、ＰＡ６Ｔまたは前述の構成単位の少なくとも２つの対応するコポリアミド例えばＰＡ６／６６、または前述のポリアミドの少なくとも２つの混合物である。
【００４１】
層（ｃ）、（ｅ）および（ｉ）は同一であっても異なっていてもよい。
【００４２】
本発明の多層フィルムの好ましい実施例では、層（ｃ）および（ｅ）は、同一の層構造、好ましくは同一の層厚および／または同一のプーリアミル成分および／または同一の組成を有する
【００４３】
層（ｃ）および（ｅ）の製造に特に好ましいホモポリアミドまたはコポリアミドは、任意選択的に少なくとも１つのホモポリアミドおよび／または少なくとも１つの別のコポリアミドとの混合物内に存在することも可能である半芳香族、アモルファスまたは半結晶コポリアミドであり、これらの半芳香族、アモルファスまたは半結晶コポリアミドは好ましくは、２〜１０個の炭素原子を有する脂肪族ジアミン特にヘキサメチレンジアミンから製造される、および６〜１４個の炭素原子を有する芳香族ジカルボン酸例えばテレフタル酸またはイソフタル酸から製造される、および／または６〜１０個の炭素原子を有する芳香族ジアミン例えばアジピン酸から製造される。層（ｃ）および（ｅ）の製造に非常に特に好ましいコポリアミドの例は、（モノマーであるヘキサメチレンジアミン、テレフタル酸およびイソフタル酸からの）ＰＡ６ｌ／６Ｔおよび（モノマーであるｍ−キシリレンジアミン、アジピン酸およびイソフタル酸からの）ＭＸＤ６／ＭＸＤｌである。
【００４４】
本発明の多層フィルムの別の好ましい実施例では、層（ｃ）および（ｅ）の少なくとも１つが、複数の副層好ましくは２、３、４、または５つの副層を有する。複数の副層を有する層（ｃ）および／または（ｅ）の２、３、４、または５つ以上の副層は、同一であっても異なっていてもよく、前述のホモポリアミドまたはコポリアミドから構成される。
【００４５】
本発明の多層フィルムは、層（ｃ）および（ｅ）に隣接し、少なくともポリマー成分の組成の点で層（ｃ）および（ｅ）から異なる少なくとも１つの内側ガスバリア層（ｄ）を有する。
【００４６】
任意選択的に複数の副層を有することも可能であるガスバリア層（ｄ）が、少なくとも１つのエチレンビニルアルコールコポリマー、少なくとも１つのポリビニルアルコール、少なくとも１つのポリ塩化ビニリデン、少なくとも１つのホモポリアミドまたはコポリアミド、またはこれらのポリマーの少なくとも２つの混合物から構成される。
【００４７】
ガスバリア層（ｄ）が少なくとも１つのエチレン−ビニルアルコールコポリマー（ＥＶＯＨ）から構成される場合、これは好ましくは、対応するエチレン含有ポリ酢酸ビニル（ＥＶＡｃ）のほぼ完全な加水分解を介して得られた。これらの完全に加水分解されたエチレン含有ポリ酢酸ビニルの加水分解度は、９８％以上であり、エチレン含有ポリ酢酸ビニルは０．０１〜８０モル％好ましくは１〜５０モル％のエチレン含有量を有する。
【００４８】
エチレン−ビニルアルコールコポリマー中のエチレン成分の量は、好ましくは最大４４モル％特に好ましくは最大３５モル％非常に特に好ましくは２０〜３２モル％である。
【００４９】
ガスバリア層（ｄ）が少なくとも１つのポリビニルアルコール（ＰＶＯＨ）から構成される場合、これは、ポリ酢酸ビニル（ＰＶＡｃ）のほぼ完全な加水分解により得られ、９８％以上の加水分解度を有する完全に加水分解されたポリ酢酸ビニルである。
【００５０】
ガスバリア層（ｄ）の製造に好ましいホモポリアミドまたはコポリアミドは、前述の半芳香族、アモルファスまたは半結晶コポリアミドであり、これらは任意選択的に、少なくとも１つのホモポリアミドおよび／または少なくとも１つの別のコポリアミドとの混合物中に存在することもある。
【００５１】
本発明の多層フィルムの特に好ましい実施例では、ガスバリア層（ｄ）は、少なくとも１つのエチレン−ビニルアルコールコポリマー、少なくとも１つのアモルファスポリビニルアルコールおよび／または少なくとも１つの半芳香族アモルファスコポリアミドまたは半芳香族半結晶コポリアミドに基づき、特に少なくとも１つのエチレン−ビニルアルコールコポリマーに基づく。
【００５２】
好ましいアモルファスポリビニルアルコールは、Nichigo G-Polymer（登録商標）（日本合成化学工業株式会社、日本）として市販されている。
【００５３】
本発明の多層フィルムの別の好ましい実施例では、ガスバリア層（ｄ）は複数の副層好ましくは２つの副層を有する。複数の副層を有するガスバリア層（ｄ）の２つ以上の副層は、同一であっても異なっていてもよく、前述のポリマー成分から構成される。
【００５４】
本発明の多層フィルムの好ましい実施例では、ガスバリア層（ｄ）は、空気、ヘリウム、酸素および／または水蒸気バリア層として働く。
【００５５】
本発明の多層フィルムのヘリウム透過率は、２３℃および０％の湿度でＤＩＮ５３３８０−２に則って決定された値として好ましくは最大３０００ｃｍ３／（ｍ２・２４ｈ・ｂａｒ）特に好ましくは最大１５００ｃｍ３／（ｍ２・２４ｈ・ｂａｒ）非常に特に好ましくは最大１０００ｃｍ３／（ｍ２・２４ｈ・ｂａｒ）である。
【００５６】
本発明の多層フィルムの酸素透過率は、２３℃および０％の湿度でＤＩＮ５３３８０−２に則って決定された値として好ましくは最大８ｃｍ３／（ｍ２・２４ｈ・ｂａｒ）特に好ましくは最大５ｃｍ３／（ｍ２・２４ｈ・ｂａｒ）非常に特に好ましくは最大２ｃｍ３／（ｍ２・２４ｈ・ｂａｒ）である。
【００５７】
本発明の多層フィルムの窒素透過率は、２３℃および０％の湿度でＤＩＮ５３３８０−２に則って決定された値として好ましくは最大８ｃｍ３／（ｍ２・２４ｈ・ｂａｒ）特に好ましくは最大５ｃｍ３／（ｍ２・２４ｈ・ｂａｒ）非常に特に好ましくは最大２ｃｍ３／（ｍ２・２４ｈ・ｂａｒ）である。
【００５８】
好ましい実施例では、層（ａ）〜（ｅ）および（ｉ）好ましくは（ａ）〜（ｉ）は、この順序で存在する。任意選択的に、付加的な層がそれぞれ、層（ａ）と（ｂ）、（ｂ）と（ｃ）および／または（ｅ）と（ｉ）の間に存在することも可能である。層（ａ）〜（ｉ）が存在する場合、任意選択的に付加的な層がそれぞれ、層（ａ）と（ｂ）、（ｂ）と（ｃ）、（ｅ）と（ｆ）、（ｆ）と（ｇ）、（ｇ）と（ｈ）および／または（ｈ）と（（ｉ）の間に存在することが可能である。
【００５９】
付加的な層が接着促進剤層である場合、それらは本発明では可剥性ではない。
【００６０】
好ましい実施例では、多層フィルムは９層の層構造を有する。この実施例では、多層フィルムは好ましくは、層（ａ）〜（ｉ）から構成され、好ましくは（ａ）、（ｊ）、（ｂ）、（ｃ）、（ｄ）、（ｅ）、（ｆ）、（ｋ）、（ｇ）、（ｈ）、および（ｉ）の順序で配列されている。
【００６１】
別の好ましい実施例では、本発明の多層フィルムは、好ましくは層（ａ）に隣接する少なくとも１つの内側層（ｊ）および／または好ましくは層（ｆ）と（ｇ）の間に位置する内側層（ｋ）を備え、層（ｊ）および（ｋ）は同一であっても異なっていてもよく、好ましくは少なくとも１つの熱可塑性オレフィンホモポリマーまたはコポリマーから構成されるか、または接着促進剤から構成される。
【００６２】
層（ｊ）のポリマー組成は好ましくは、層（ａ）のポリマー組成窩異なる。好ましくは、層（ｊ）の軟化点は、層（ａ）の軟化点より高い。
【００６３】
最大１１層を有する本発明の多層フィルムの好ましい実施例では、層（ｊ）および／または層（ｋ）が存在する場合、これらは同一であっても異なっていてもよく、接着促進剤好ましくは少なくとも１つの変性熱可塑性ポリマーに基づく。この好ましい実施例では、接着促進剤層（ｂ）および層（ｊ）はそれぞれ、複数の副層を有する接着促進剤層（ｂ）の副層を形成する、および／または接着促進剤層（ｆ）および層（ｋ）はそれぞれ、複数の副層を有する接着促進剤層（ｆ）の副層を形成する。
【００６４】
本発明の多層フィルムの別の好ましい実施例では、層（ｊ）は、少なくとも１つのエチレンホモポリマーまたはコポリマーに基づき、特に好ましくは少なくとも１つのＬＤＰＥおよび／またはＬＬＤＰＥに基づき、特に少なくとも１つの直線状低密度ポリエチレン（ＬＬＤＰＥ）に基づく。
【００６５】
本発明の多層フィルムの別の好ましい実施例では、層（ｋ）は、少なくとも１つのエチレンホモポリマーまたはコポリマーおよび／または少なくとも１つのプロピレンホモポリマーまたはコポリマーに基づき、特に好ましくは少なくとも１つのプロピレンコポリマーに基づく。
【００６６】
好ましい実施例では、多層フィルムは、少なくとも１０層または１１層の層構造を有する。この実施例では、多層フィルムは、好ましくは層（ａ）〜（ｉ）、（ｊ）および／または（ｋ）から構成され、特に好ましくは（ａ）、存在する場合には（ｊ）、（ｂ）、（ｃ）、（ｄ）、（ｅ）、（ｆ）、存在する場合には（ｋ）、（ｇ）、（ｈ）および（ｉ）の順序で配列されている。
【００６７】
別の好ましい実施例では、層（ｂ）〜（ｅ）の少なくとも１つは、複数の副層を有する。
【００６８】
好ましい実施例では、多層フィルムは層（ａ）、（ｂ）、（ｃ）、（ｄ）、（ｅ）および（ｉ）を有し、層（ｃ）および（ｅ）はそれぞれ複数の副層を有する。例として、層（ｃ）は２つの副層を有することもあり、層（ｅ）は５つの副層を有することもある。
【００６９】
別の好ましい実施例では、多層フィルムは、層（ａ）、（ｂ）、（ｃ）、（ｄ）、（ｅ）および（ｉ）を有し、接着促進剤層（ｂ）および層（ｅ）はそれぞれ、複数の副層を有する。例として、接着促進剤層（ｂ）は２つの副層を有することもあり、層（ｅ）は５つの副層を有することもある。
【００７０】
別の好ましい実施例では、層（ａ）〜（ｅ）および（ｉ）を有する本発明の多層フィルムは、少なくとも１つの内側ガスバリア層（ｉ）を備え、層（ｉ）は好ましくは層（ｅ）に隣接し、任意選択的に複数の副層好ましくは２つの副層を有することも可能であり、少なくとも１つのエチレン−ビニルアルコールコポリマー、少なくとも１つのアモルファスポリビニルアルコールおよび／または少なくとも１つの半芳香族アモルファスコポリアミドまたは半芳香族半結晶コポリアミドから構成され、特に少なくとも１つのエチレン−ビニルアルコールコポリマーから構成され、任意選択的にガスバリア層（ｌ）および層（ｉ）に隣接する層（ｍ）を備えることも可能であり、層（ｍ）は、任意選択的に複数の副層を有することも可能であり、少なくとも１つのホモポリマーおよび／またはコポリマーから構成される。例として、本発明の多層フィルムは、層（ａ）、任意選択的に２つの副層を有する層（ｂ）、（ｃ）、（ｄ）、（ｅ）、２つの副層を有する層（ｌ）、２つの副層を有する層（ｍ）、および層（ｉ）から構成されることもある。
【００７１】
中に存在する層の数と無関係に多層フィルムの全厚は、好ましくは最大３０μｍ特に好ましくは最大２８μｍである。
【００７２】
好ましくは、外側層（ａ）と、任意選択的に存在することも可能である層（ｊ）は、これが接着促進剤層ではない場合、合わせて少なくとも２μｍ特に好ましくは３〜６μｍの層厚を有する。
【００７３】
接着促進剤層（ｂ）、任意選択的に存在することも可能である層（ｆ）および（ｈ）、任意選択的に存在することも可能である（ｋ）は、任意選択的に存在することも可能である層（ｊ）は、層（ｋ）および層（ｊ）が接着促進剤層ではない場合、本発明の多層フィルム内で好ましくはそれぞれ互いに独立して０．５〜４μｍ特に好ましくは０．５〜２．５μｍの層厚を有する。
【００７４】
層（ｃ）および（ｅ）は好ましくは、それぞれ互いに独立して２〜７μｍ特に好ましくは２〜５μｍの層厚を有する。
【００７５】
ガスバリア層（ｄ）は、好ましくは最大５μｍ特に好ましくは最大３μｍ非常に特に好ましくは０．７５〜２．０μｍの層厚を有する。
【００７６】
層（ｇ）および（ｋ）は、これらが存在する場合そして層（ｋ）が接着促進剤層ではない場合、合わせて好ましくは３〜１２μｍ特に好ましくは３．５〜８μｍの層厚を有する。
【００７７】
外側層（ｉ）は、好ましくは１〜８μｍ特に好ましくは１〜５μｍの層厚を有する。
【００７８】
ガスバリア層（ｄ）の層厚は、多層フィルムの全厚に基づいて好ましくは最大１５％特に好ましくは最大１２％非常に特に好ましくは最大１０％である。
【００７９】
好ましい実施例では、層（ｇ）および（ｋ）の層厚は、これらが存在する場合そして（ｋ）が接着促進剤層ではない場合、多層フィルムの全層厚に基づいて合わせて好ましくは少なくとも１０％特に好ましくは１５％非常に特に好ましくは少なくとも１８％である。
【００８０】
好ましい実施例では、層（ａ）、任意選択的に存在することも可能である層（ｇ）、任意選択的に存在することも可能である層（ｋ）、任意選択的に存在することも可能である層（ｊ）は、層（ｋ）および（ｊ）が接着促進剤層ではない場合、多層フィルムの全厚に基づいて合わせて好ましくは少なくとも２０％特に好ましくは３０％非常に特に好ましくは少なくとも３５％である。
【００８１】
層（ａ）〜（ｅ）および（ｉ）、任意選択的に存在することも可能である層（ｆ）、（ｇ）、（ｈ）、（ｊ）、（ｋ）、（ｌ）および／または（ｍ）はそれぞれ互いに独立して、抗酸化剤、ブロッキング防止剤、防曇剤、帯電防止剤、抗菌成分、光安定剤、紫外線吸収剤、紫外線フィルタ、染料、着色顔料、安定剤好ましくは熱安定剤、プロセス安定剤、好ましくは少なくとも１つの立体障害アミン（ＨＡＬＳ）に基づいた紫外線および／または光安定剤、加工助剤、難燃剤、人工降雨剤、潤滑剤、光学的光沢剤、軟化剤、シール剤、可塑剤、スペーサー、充填剤、剥離添加剤、ワックス、湿潤剤、表面活性化合物好ましくは界面活性剤、拡散剤から成る群から選択された添加物によりドープされていることもあり、接着促進剤層は剥離添加剤を含まない。前述の添加物の含有量は、それらが層中に存在する場合、それぞれ個々の層の全重量に基づいて０．００１〜２０重量％好ましくは０．０１〜１０重量％であることもある。
【００８２】
好ましい実施例では、本発明の多層フィルムはシール可能好ましくはヒートシール可能であり、好ましくは層（ａ）はヒートシール可能である。
【００８３】
好ましい実施例では、本発明の多層フィルムは透明である。
【００８４】
本発明の多層フィルムは、周知の印刷プロセス好ましくはデジタル印刷プロセスにより印刷されることもある、および／または着色されていることもある。印刷は好ましくは層（ｉ）上で行われる。着色は好ましくは少なくとも１つの層好ましくは任意選択的に存在することも可能である層（ｇ）、任意選択的に存在することも可能である層（ｊ）および／または任意選択的に存在することも可能である層（ｋ）に少なくとも１つの着色剤好ましくは少なくとも１つの染料および／または着色顔料を添加物として適用することにより達成される。
【００８５】
好ましい実施例では、本発明の多層フィルムの層（ａ）〜（ｅ）および（ｉ）、および任意選択的に存在することも可能である層（ｆ）、（ｇ）、（ｈ）、（ｊ）、（ｋ）、（ｌ）および／または（ｍ）は、好ましくは管状フィルムの形で全多層フィルムとして製造および処理することもある。
【００８６】
好ましくは、本発明の全多層フィルムは、インフレーションフィルム共押出プロセス好ましくはトリプルバブルプロセスにより製造することもある。
【００８７】
これらの製造プロセスおよび対応するパラメータは当業者に周知である。トリプルバブルプロセスの助けによる多層フィルムの製造は、例としてJames D. Stobie著「共押出された高バリア熱収縮可能パッケージングフィルム」（PAPER, FILM & FOIL CONVERTER、 [オンライン］、２００３年１０月１日)に説明されている。
【００８８】
好ましくは管状フィルムは、縦方向および横方向で二軸延伸され、それぞれの方向での延伸比は、好ましくは少なくとも１：１．５特に好ましくは少なくとも１：２非常に特に好ましくは１：２〜１：３である。好ましくは多層フィルムは次いで熱処理にかけられて収縮特性を得、ＤＩＮ５３３７７に則って決定された寸法変化として９０℃で１０％以下の収縮率が得られる。
【００８９】
本発明の多層フィルムの特徴は、優れた延伸性を有し、特にヘリウム、酸素および空気の透過に関して低いガス透過率を有することである。したがって本発明の多層フィルムに引っ張り歪みを加えても、そのガスバリア効果を損なうことはない。
【００９０】
本発明の多層フィルムの別の特徴は、低い収縮率を有することである。本したがって発明の多層フィルムの複数のセグメントをシールシームにより接着する際、多層フィルムが収縮してシーリングプロセスへ悪影響を与えることはない。
【００９１】
本発明の多層フィルムの別の特徴は、穿刺抵抗が高く非導電性であることである。
【００９２】
したがって本発明の多層フィルムは好ましくは、浮力体の製造に適する。
【００９３】
したがって本発明は、浮力体の製造への本発明の多層フィルムの使用を提供する。
【００９４】
したがって本発明は、本発明の多層フィルムから少なくとも部分的に成る浮力体をさらに提供する。
【００９５】
本発明では「浮力体」という表現は、実質的にガス密で浮遊ガスが充填された包装材料を意味する。
【００９６】
本発明では「浮遊ガス」という表現は、浮力体を囲む媒体の密度より低い密度を有するガスまたはガス混合物を意味する。浮力体を囲む媒体は、浮遊体の場合には水であり、航空機または気球の場合には空気である。
【００９７】
好ましい実施例では浮力体の包装材料は、本発明の多層フィルムの少なくとも２つの好ましくは同一に設計されたセグメントから構成され、セグメントはシールシームにより接続され、包装材料は、任意選択的にガス供給管を有することも可能である。シールシームは、好ましくはセグメントの外側包装材料エッジに位置し、ガス供給管が存在する場合にはガス供給管の領域内に間隙を有し、間隙は、例えば弁の形のガス供給および／またはガス出口装置を備えることもある。包装材料における本発明の多層フィルムのセグメントの配置は、好ましくは多層フィルムの層（ｉ）が浮力体を囲む媒体と接触し、層（ａ）が内方へ向き、浮遊ガスと接触するように行われる。
【００９８】
本発明の浮力体を製造するには、前述の多層フィルムの少なくとも２つの好ましくは同一に設計されたセグメントを形成して、層（ａ）の最外側エッジの領域内でそれぞれシールすることにより浮力体の包装材料を得、外側エッジは、任意選択的にシールシームから切離されていることも可能であり、包装材料は好ましくは、ガス供給および／またはガス出口装置を備え、浮遊ガスで充填されている。
【００９９】
浮力体は好ましくは浮遊体であるかまたは航空機の少なくとも構成部分である。
【０１００】
好ましい実施例では本発明の多層フィルムは、本発明の浮力体のために使用され、浮力体としてそれは航空機好ましくは飛行船、熱気球、自由気球、係留気球、測風気球、または観測用気球の少なくとも構成部分である。
【０１０１】
好ましくは浮力体の浮遊ガスはヘリウム、水素またはヘリウム−空気混合物である。
【０１０２】
特に好ましい実施例では、本発明の浮力体に使用される本発明の多層フィルムは気球である。
【０１０３】
好ましくは、気球は、浮遊ガスとして、ヘリウム、ヘリウム−窒素混合物、水素およびヘリウム−空気混合物から成る群から選択されたガスを含む。
【０１０４】
好ましい実施例では気球の包装材料は、本発明の多層フィルムの少なくとも２つの好ましくは同一に設計されたセグメントから構成され、セグメントはシールシームにより接続され、包装材料はガス供給管を有し、任意選択的にガス入口および出口弁も有することが可能である。シールシームは、好ましくは２つのセグメントのエッジに位置し、ガス供給管の領域内に間隙を有し、間隙は好ましくはガス入口およびガス出口弁を備える。シールされたセグメントが、ガス入口およびガス出口弁のケーシングを囲む場所にガス密接合部が存在する。気球の包装材料としての本発明の多層フィルムのセグメントの配置は好ましくは、層（ｉ）が、気球を囲む媒体と接触し、層（ａ）が気球の内部へ向き、浮遊ガスと接触するように行われる。
【０１０５】
本発明の気球を製造するには、本発明の多層フィルムの２つの好ましくは同一に設計されたセグメントを打ち抜きし、層（ａ）の最外側エッジの領域でシールすることにより形作って気球体を得、気球体はガス供給管を有し、任意選択的にガス入口および出口弁を有することも可能である。好ましくはヘリウムまたはヘリウム−空気混合物でガス充填した後、ガス供給管を囲む材料を結ぶことにより、または任意選択的に存在することも可能であるガス弁を閉じることにより、ガス供給管のガス密シールを達成する。
【０１０６】
膨張気球は任意の所望の形状を有することが可能である。例えば膨張気球は楕円形状、球形状、管形状、または心臓形状、または動物や漫画の登場者の形状を有することができ、任意の個人の形状を有することができ、任意選択的にモチーフ、写真、祝福メッセージおよび／または任意の所望のテキストを有していることも可能である。
【０１０７】
気球は、大気圧（雰囲気圧）で好ましくは少なくとも３日間特に好ましくは少なくとも５日間特に少なくとも７日間飛行できる。
【０１０８】
別の好ましい実施例では本発明の多層フィルムは、本発明の浮力体に使用される。浮力体は浮遊体であることもあり、浮遊体は、好ましくはブイ、救命胴衣、浮桟橋、桟橋、船好ましくはポンツーン、または海用ホーバークラフトの少なくとも構成部分である。
【０１０９】
好ましくは浮遊体は空気充填されている。
【０１１０】
本発明の浮力体の特徴は、従来の浮力体に比して、ガス透過率特にヘリウムおよび空気透過率が低く、したがって包装材料が囲む浮遊ガスは、たとえ漏れるとしても非常にゆっくり漏れる。
【０１１１】
本発明の浮力体の別の特徴は、従来の浮力体に比して、包装材料の単位面積当たりの重量が小さく、機械的特性が良好であることである。
【０１１２】
本発明の浮力体の別の特徴は、包装材料が導電性を有しないことである。
【０１１３】
本発明の浮力体は、単位面積当たりの重量が小さく、包装材料のガス透過率が小さいので長い耐久性を有する。
【０１１４】
本発明の浮力体の別の特徴は、穿刺抵抗が高いことである。
【０１１５】
［穿刺抵抗の決定］
本発明の多層フィルムの穿刺抵抗は、５０％の相対湿度で２３℃という標準条件下でＤＩＮ５３３７３に則って決定され、単位はＮである。
【０１１６】
［ヘリウムおよび酸素透過率の決定］
本発明の多層フィルムのヘリウムおよび酸素透過率は、０％の湿度で２３℃でＤＩＮ５３３８０−２に則って決定され、単位はｃｍ３／（ｍ２・２４ｈ・ｂａｒ）である。
【実施例】
【０１１７】
下記の本発明の実施例および比較例は、本発明を説明するものであり、制限を加えるものと解釈してはならない。
【０１１８】
［Ｉ．使用原料の化学的特徴］
ＬＬＤＰＥ：
製造業者：Dow Chemicals
密度：０．９２ｇ／ｃｍ３
メルトボリュームフローレート：１．１ｇ／１０ｍｉｎ
コモノマー：１−オクテン
ＬＤＰＥ：
製造業者：LyondellBasell Industries
密度：０．９２４ｇ／ｃｍ３
メルトボリュームフローレート：１．９ｇ／１０ｍｉｎ（１９０℃／２．１６ｋｇ）
ポリプロピレンコポリマー：
製造業者：LyondellBasell Industries
密度：０．９０ｇ／ｃｍ３
メルトボリュームフローレート：５．５ｇ／１０ｍｉｎ（２３０℃／２．１６ｋｇ）
コモノマー：エチレン
接着促進剤：
製造業者：Mitsui Chemicals
密度：０．９０ｇ／ｃｍ３
メルトボリュームフローレート：２．５ｇ／１０ｍｉｎ（１９０℃／２．１６ｋｇ）
無水マレイン酸で変性されたポリエチレン
ポリアミド：
製造業者：Ems-Chemie AG
密度：１．１４ｇ／ｃｍ３
メルトボリュームフローレート：２５ｇ／１０ｍｉｎ（２７５℃／５ｋｇ）
ＰＡ６
アモルファスＰＡ：
製造業者：Ems-Chemie AG
密度：１．１８ｇ／ｃｍ３
メルトボリュームフローレート：２５ｇ／１０ｍｉｎ（２７５℃／５ｋｇ）
ＥＶＯＨ：
製造業者：Nippon Gohsei Europe GmbH
密度：１．２１ｇ／ｃｍ３
メルトボリュームフローレート：３．８ｇ／１０ｍｉｎ（２１０℃／２．１６ｋｇ）
エチレン含有量：２９重量％
【０１１９】
［ＩＩ．本発明の多層フィルムの生産］
本発明の多層フィルムは１０層から構成され、これらの層のうちの１つは２つの副層を有し、この多層フィルムは、２０μｍの全厚および２０．１ｇ／ｍ２の単位面積当たりの重量を有する。本発明の多層フィルムの個々の層は、下記に列挙した順序でそれぞれ互いに直接隣接している。多層フィルムは、機械方向で３．０および幅方向で２．４の膨張比または延伸比でインフレーションフィルム共押出プロセス好ましくはトリプルバブルプロセスにより製造された。その結果のフィルムの平均収縮値は、機械方向および幅方向の両方で５％である。
【０１２０】
［ＩＩＩ．比較フィルムの製造］
比較フィルムは５層から構成され、３２μｍの全層厚および３４．８ｇ／ｍ２の単位面積当たりの重量を有する。個々の層は、下記に列挙した順序で直接互いに隣接している。多層フィルムは共押出により製造され、両方向で約３０％の収縮値を有する。
【０１２１】
［ＩＶ．本発明の実施例および比較例］
すべての％データは重量％である。
【０１２２】
ＩＶ．１本発明実施例ＩＥ１
層（ａ）（３．２μｍ）：７０％ＬＤＰＥ＋３０％ＬＬＤＰＥ
層（ｊ）（０．６μｍ）：ＬＬＤＰＥ
層（ｂ）（１．６μｍ）：接着促進剤
層（ｃ）（２．３μｍ）：８０％のＰＡ６と２０％のアモルファスポリアミドの混合物
層（ｄ）（２．０μｍ）：ＥＶＯＨ
層（ｅ）（２．３μｍ）：８０％のＰＡ６と２０％のアモルファスポリアミドの混合物
層（ｆ）（０．８μｍ／０．８μｍの２つの副層を有する）：接着促進剤／接着促進剤
層（ｇ）（４．０μｍ）：ポリプロピレンコポリマー
層（ｈ）（１．２μｍ）：接着促進剤
層（ｉ）（１．２μｍ）：ポリアミド
【０１２３】
全層厚：２０μｍ
単位面積当たりの重量：２０．１ｇ／ｍ２
平均密度：１．０１ｇ／ｃｍ３
【０１２４】
ＩＶ．２比較例ＣＥ１（Qualatex)
層（ａ）（１０μｍ；１７．３ｇ／ｍ２）：４０％ＬＤＰＥ＋６０％ＬＬＤＰＥ
層（ｂ）：接着促進剤
層（ｄ）（５μｍ；５．９ｇ／ｍ２）：ＥＶＯＨ，２４％エチレン
層（ｈ）：接着促進剤
層（ｉ）（１５μｍ，９．３ｇ／ｍ２）：ポリアミド６／６６
【０１２５】
全層厚：３２μｍ
単位面積あたりの重量：３４．８ｇ／ｍ２
平均密度：１．０８７ｇ／ｃｍ３
【０１２６】
［Ｖ．酸素およびヘリウム透過率および穿刺抵抗の決定］
上述の方法は、本発明実施例（ＩＥ１）および比較例（ＣＥ１）の多層フィルムの酸素およびヘリウム透過率および穿刺抵抗をそれぞれ決定するのに使用された。
【０１２７】
値はそれぞれ、２つのサンプルの測定値からの平均値である。
【０１２８】
【表１】
2015505749.tif 000002
【０１２９】
驚いたことに、本発明実施例（ＩＥ１）の多層フィルムの全層厚は、１つの実施例（ＣＥ１）の多層フィルムの全層厚より３５％薄く、本発明実施例（ＩＥ１）の多層フィルムは、優れた穿刺抵抗およびヘリウムおよび酸素に対する良好なバリア効果を有する。
【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
浮力体の製造に適し、３３ｇ／ｍ２以下の単位面積当たりの重量を有し、少なくとも６つの層、好ましくは少なくとも９つの層の層構造を有する金属層無含有多層箔であって、前記層構造は、
（ａ）少なくとも１つの熱可塑性オレフィンホモポリマーまたはコポリマーから構成される、外側層の１つとしての層（ａ）と、
（ｂ）任意選択的に複数の副層を有する、非可剥性接着促進剤層（ｂ）と、
（ｃ）少なくとも１つのホモポリアミドおよび／またはコポリアミドから構成され、任意選択的に複数の副層を有する、層（ｃ）と、
（ｄ）前記層（ｃ）に隣接し、任意選択的に複数の副層を有する少なくとも１つの内側ガスバリア層（ｄ）であって、少なくともポリマー成分の組成の点で前記層（ｃ）および（ｅ）から異なる、少なくとも１つの内側ガスバリア層（ｄ）と、
（ｅ）前記ガスバリア層（ｄ）に隣接し、任意選択的に複数の副層を有し、少なくとも１つのホモポリアミドおよび／またはコポリアミドから構成される層（ｅ）と、
（ｉ）少なくとも１つのホモポリアミドおよび／またはコポリアミドから構成される、外側層の１つとしての層（ｉ）と
を備え、
ＤＩＮ５３３７７に則った寸法変化として決定される前記多層箔の収縮率が、機械方向および幅方向の両方で、９０℃で１０％以下であり、前記多層箔が、金属または金属化合物から構成される金属箔も蒸着層も備えないことを特徴とする、金属層無含有多層箔。
【請求項２】
３３ｇ／ｍ２以下の単位面積当たりの重量と、少なくとも９つの層の層構造を有する金属層無含有多層フィルムであって、前記層構造は、
（ａ）少なくとも１つの熱可塑性オレフィンホモポリマーまたはコポリマーから構成される、外側層の１つとしての層（ａ）と、
（ｂ）任意選択的に複数の副層を有する、非可剥性接着促進剤層（ｂ）と、
（ｃ）少なくとも１つのホモポリアミドおよび／またはコポリアミドから構成される層（ｃ）と、
（ｄ）前記層（ｃ）に隣接し、任意選択的に複数の副層を有ることも可能であり、少なくともポリマー成分の組成の点で前記層（ｃ）および（ｅ）から異なる少なくとも１つの内側ガスバリア層（ｄ）と、
（ｅ）前記ガスバリア層（ｄ）に隣接し、少なくとも１つのホモポリアミドおよび／またはコポリアミドから構成される層（ｅ）と、
（ｆ）任意選択的に複数の副層を有する、接着促進剤層（ｆ）と、
（ｇ）少なくとも１つの熱可塑性オレフィンホモポリマーまたはコポリマーから構成される少なくとも１つの内側層（ｇ）と、
（ｈ）任意選択的に複数の副層を有する、非可剥性接着促進剤層（ｈ）と、
（ｉ）少なくとも１つのホモポリアミドおよび／またはコポリアミドから構成される、外側層の１つとしての層（ｉ）と
を備え、
ＤＩＮ５３３７７に則った寸法変化として決定される前記多層フィルムの収縮率が、機械方向および幅方向の両方で、９０℃で１０％以下であることを特徴とする、請求項１に記載の金属層無含有多層フィルム。
【請求項３】
前記多層フィルムの単位面積当たりの重量が３１ｇ／ｍ２以下であることを特徴とする、請求項１または２に記載の多層フィルム。
【請求項４】
前記多層フィルムの全厚が最大３０μｍであることを特徴とする、請求項１〜３のいずれかに記載の金属層無含有多層フィルム。
【請求項５】
前記多層フィルムの平均密度が、最大１．１ｇ／ｃｍ３であることを特徴とする、請求項１〜４のいずれかに記載の多層フィルム。
【請求項６】
ＤＩＮ５３３７７に則った寸法変化として決定される前記多層フィルムの収縮率が、機械方向および幅方向の両方で、９０℃で７％以下、好ましくは５％以下であることを特徴とする、請求項１〜５のいずれかに記載の多層フィルム。
【請求項７】
前記ガスバリア層（ｄ）が少なくとも１つのエチレンビニルアルコールコポリマー、少なくとも１つのポリビニルアルコール、少なくとも１つのポリ塩化ビニリデン、少なくとも１つのホモポリアミドまたはコポリアミド、またはこれらのポリマーの少なくとも２つの混合物から構成され、特に好ましくは少なくとも１つのエチレンビニルアルコールコポリマーから構成されることを特徴とする、請求項１〜６のいずれかに記載の多層フィルム。
【請求項８】
前記多層フィルムの穿刺抵抗が、ＤＩＮ５３３７３に則って決定された値として少なくとも１００Ｎ好ましくは１２０Ｎであることを特徴とする、請求項１〜７のいずれかに記載の多層フィルム。
【請求項９】
前記多層フィルムのヘリウム透過率が、２３℃および０％の湿度でＤＩＮ５３３８０−２に則って決定された値として最大３０００ｃｍ３／（ｍ２・２４ｈ・ｂａｒ）好ましくは最大１５００ｃｍ３／（ｍ２・２４ｈ・ｂａｒ）特に好ましくは最大１０００ｃｍ３／（ｍ２・２４ｈ・ｂａｒ）であることを特徴とする、請求項１〜８のいずれかに記載の多層フィルム。
【請求項１０】
前記多層フィルムの酸素透過率が、２３℃および０％の湿度でＤＩＮ５３３８０−２に則って決定された値として最大８ｃｍ３／（ｍ２・２４ｈ・ｂａｒ）好ましくは最大５ｃｍ３／（ｍ２・２４ｈ・ｂａｒ）特に好ましくは最大２ｃｍ３／（ｍ２・２４ｈ・ｂａｒ）であることを特徴とする、請求項１〜９のいずれかに記載の多層フィルム。
【請求項１１】
前記層（ａ）が、少なくとも１つのホモポリマーまたはコポリマー好ましくは少なくとも１つの低密度エチレンホモポリマー（ＬＤＰＥ）および／または少なくとも１つの直鎖状低密度ポリエチレン（ＬＬＤＰＥ）から構成されることを特徴とする、請求項１〜１０のいずれかに記載の多層フィルム。
【請求項１２】
前記層（ｇ）が、少なくとも１つのエチレンホモポリマーまたはコポリマーおよび／または少なくとも１つのプロピレンホモポリマーまたはコポリマーから構成され、好ましくは少なくとも１つのプロピレンコポリマーから構成されることを特徴とする、請求項２〜１１のいずれかに記載の多層フィルム。
【請求項１３】
前記層（ａ）〜（ｉ）が、この順序で配置されていることを特徴とする請求項２〜１２のいずれかに記載の多層フィルム。
【請求項１４】
前記多層フィルムが、少なくとも１つの内側層（ｊ）をさらに備え、任意選択的に少なくとも１つのさらなる内側層（ｋ）をさらに備えることも可能であり、好ましくは前記内側層（ｊ）および前記内側層（ｋ）はそれぞれ、少なくとも１つの熱可塑性オレフィンホモポリマーまたはコポリマーから構成されるか、または複数の副層を有する接着促進剤層（ｂ）および／または複数の副層を有する接着促進剤層（ｆ）の積層体として形成され、前記内側層（ｊ）および前記内側層（ｋ）は構成が同一のことも異なることもあることを特徴とする、請求項２〜１３のいずれかに記載の多層フィルム。
【請求項１５】
前記多層フィルムが少なくとも１０層の層構造体を有することを特徴とする、請求項１〜１４のいずれかに記載の多層フィルム。
【請求項１６】
前記多層フィルムがシール可能であることを特徴とする、請求項１〜１５のいずれかに記載の多層フィルム。
【請求項１７】
前記多層フィルムが印刷され、および／または着色されたことを特徴とする、請求項１〜１６のいずれかに記載の多層フィルム。
【請求項１８】
前記多層フィルムが少なくともある程度透明であり、任意選択的に着色されていることも可能であることを特徴とする、請求項１〜１７のいずれかに記載の多層フィルム。
【請求項１９】
前記多層フィルムが、インフレーションフィルム共押出プロセス好ましくはトリプルバブル共押出プロセスにより製造できることを特徴とする、請求項１〜１８のいずれかに記載の多層フィルム。
【請求項２０】
浮力体の製造のための、請求項１〜１９のいずれかに記載の多層フィルムの使用。
【請求項２１】
前記浮力体が、航空機好ましくは飛行船、熱気球、自由気球、係留気球、測風気球、または観測用気球の少なくとも構成部分であることを特徴とする、請求項２０に記載の使用。
【請求項２２】
前記浮力体が気球であることを特徴とする、請求項２０に記載の使用。
【請求項２３】
前記浮力体が、好ましくはブイ、救命胴衣、浮桟橋、桟橋、船好ましくはポンツーン、または海用ホーバークラフトの構成部分であることを特徴とする、請求項２０に記載の使用。
【請求項２４】
請求項１〜１９のいずれかに記載の多層フィルムから少なくともある程度構成される浮力体。
【請求項２５】
請求項１〜１９のいずれかに記載の多層フィルムから構成される気球。
【請求項２６】
前記気球が、好ましくは請求項１から１９のいずれかに記載の多層フィルムの少なくとも２つのセグメントであって同一に設計されシールシームにより接合されたセグメントから構成され、前記多層フィルムはガス供給管を有し、任意選択的にガス入口弁および出口弁も有することもあることを特徴とする、請求項２５に記載の気球。
【請求項２７】
膨張した前記気球は任意の所望の形状を有し、好ましくは楕円形状、球形状、管形状、または心臓形状を有し、任意選択的にモチーフが印刷されていることを特徴とする、請求項２５または２６に記載の気球。
【国際調査報告】
2015505749.tif 000003
2015505749.tif 000004
2015505749.tif 000005
2015505749.tif 000006